(57)【特許請求の範囲】
【請求項１】
ガラス基板上に封着材料層を備える封着材料層付きガラス基板において、
ガラス基板の熱膨張係数が、３０〜３８０℃の温度範囲において７０×１０−７／℃以上であり、
封着材料層が、封着材料の焼結体であり、
封着材料層の平均厚みが７μｍ未満であり、
封着材料層の表面粗さＲａが０．５μｍ未満であり、
封着材料が、５５〜９５体積％のビスマス系ガラスと５〜４５体積％の耐火性フィラーとを含み、
且つレーザー封着に用いることを特徴とする封着材料層付きガラス基板。
【請求項２】
ビスマス系ガラスが、ガラス組成として、遷移金属酸化物を０．５質量％以上含むことを特徴とする請求項１に記載の封着材料層付きガラス基板。
【請求項３】
封着材料層の平均厚みが５μｍ未満であることを特徴とする請求項１又は２に記載の封着材料層付きガラス基板。
【請求項４】
ビスマス系ガラスが、ガラス組成として、質量％で、Ｂｉ２Ｏ３  ６７〜８７％、Ｂ２Ｏ３  ２〜１２％、ＺｎＯ  １〜２０％、ＣｕＯ＋Ｆｅ２Ｏ３  ０．５〜１５％を含有することを特徴とする請求項１〜３の何れか一項に記載の封着材料層付きガラス基板。
【請求項５】
封着材料層とガラス基板の熱膨張係数の差が、１５×１０−７／℃未満であることを特徴とする請求項１〜４の何れか一項に記載の封着材料層付きガラス基板。
【請求項６】
ガラス基板の板厚が０．７ｍｍ以上２．８ｍｍ未満であることを特徴とする請求項１〜５の何れか一項に記載の封着材料層付きガラス基板。
【請求項７】
ガラス基板が、ガラス組成として、Ｎａ２Ｏを１質量％以上含むことを特徴とする請求項１〜６の何れか一項に記載の封着材料層付きガラス基板。
【請求項８】
耐火性フィラーの平均粒径Ｄ５０が２μｍ未満であることを特徴とする請求項１〜７の何れか一項に記載の封着材料層付きガラス基板。
【請求項９】
耐火性フィラーの最大粒径Ｄ９９が５μｍ未満であることを特徴とする請求項１〜８の何れか一項に記載の封着材料層付きガラス基板。
【請求項１０】
耐火性フィラーが、コーディエライト、ジルコン、酸化錫、酸化ニオブ、リン酸ジルコニウム系セラミック、ウイレマイトから選ばれる一種又は二種以上であることを特徴とする請求項１〜９の何れか一項に記載の封着材料層付きガラス基板。
【請求項１１】
非シリコン型太陽電池に用いることを特徴とする請求項１〜１０の何れか一項に記載の封着材料層付きガラス基板。
【請求項１２】
請求項１〜１１の何れか一項に記載の封着材料層付きガラス基板により作製されたことを特徴とするガラスパッケージ。
【発明の詳細な説明】
【技術分野】
【０００１】
本発明は、レーザーによる封着処理（以下、レーザー封着）に好適な封着材料層付きガラス基板及びそれを用いたガラスパッケージに関する。
【背景技術】
【０００２】
近年、色素増感型太陽電池、薄膜太陽電池等の非シリコン型太陽電池が開発されている。
【０００３】
色素増感型太陽電池は、透明導電膜が形成されたガラス基板と、このガラス基板に形成された多孔質酸化物半導体層（主にＴｉＯ２層）からなる多孔質酸化物半導体電極と、その多孔質酸化物半導体電極に吸着されたＲｕ色素等の色素と、ヨウ素を含むヨウ素電解液と、触媒膜と透明導電膜が形成されたガラス基板等により構成される。
【０００４】
薄膜太陽電池、例えばＣＩＧＳ系太陽電池では、Ｃｕ、Ｉｎ、Ｇａ、Ｓｅからなるカルコパイライト型化合物半導体、Ｃｕ（ＩｎＧａ）Ｓｅ２が光電変換膜としてガラス基板上に形成される。
【０００５】
これらの非シリコン型太陽電池は、一対のガラス基板に挟まれた構造を有しており、ガラス基板として、アルカリ金属酸化物を含むガラス基板が用いられる。
【先行技術文献】
【特許文献】
【０００６】
【特許文献１】特開２００８−１６６１９７号公報
【発明の開示】
【発明が解決しようとする課題】
【０００７】
非シリコン型太陽電池の構成部材（素子等）は、水分等により特性が劣化する。このため、ガラス基板の外周縁部を気密封着することが好ましい。封着材料として、ガラス粉末と耐火性フィラーを含む複合粉末材料が有望である。しかし、気密封着に際し、封着材料が軟化流動する温度領域まで熱処理すると、非シリコン型太陽電池の素子等の特性が劣化する虞がある。
【０００８】
そこで、近年、ガラス基板を封着する方法として、レーザー封着が検討されている。レーザー封着によれば、封着すべき部分のみを局所加熱できるため、素子等の熱劣化を防止した上で、ガラス基板を封着することができる。
【０００９】
上記の通り、非シリコン型太陽電池に用いるガラス基板は、アルカリ金属酸化物を含むため、熱膨張係数が比較的高い。そして、レーザー封着の精度（成功率）は、ガラス基板の熱膨張係数と密接に関係しており、ガラス基板の熱膨張係数が高い程、レーザー封着の精度が低下し易くなる。
【００１０】
そこで、本発明は、上記事情に鑑みて創案されたものであり、その技術的課題は、ガラス基板の熱膨張係数が高くても、レーザー封着の精度を高め得る封着材料層付きガラス基板を創案することにより、非シリコン型太陽電池等の信頼性を確保することである。
【課題を解決するための手段】
【００１１】
本発明者等は、鋭意検討の結果、ビスマス系ガラスと耐火性フィラーを含む複合粉末材料（封着材料）をガラス基板上で焼結させて、封着材料層を得ると共に、ビスマス系ガラスと耐火性フィラーの混合割合を所定範囲に規制することにより、上記技術的課題を解決し得ることを見出し、本発明として、提案するものである。すなわち、本発明の封着材料層付きガラス基板は、ガラス基板上に封着材料層を備える封着材料層付きガラス基板において、ガラス基板の熱膨張係数が、３０〜３８０℃の温度範囲において７０×１０−７／℃以上であり、封着材料層が、封着材料の焼結体であり、封着材料層の平均厚みが７μｍ未満であり、封着材料層の表面粗さＲａが０．５μｍ未満であり、封着材料が、５５〜９５体積％のビスマス系ガラスと５〜４５体積％の耐火性フィラーとを含み、且つレーザー封着に用いることを特徴とする。ここで、「熱膨張係数」は、押棒式熱膨張係数測定（ＴＭＡ）装置で測定した値を指す。
【００１２】
本発明の封着材料層付きガラス基板は、ガラス基板の熱膨張係数が、３０〜３８０℃の温度範囲において７０×１０−７／℃以上である。このようにすれば、ガラス基板中のアルカリ金属酸化物の添加許容量が増加すると共に、非シリコン型太陽電池の構成部材（各種機能膜等）の熱膨張係数に整合し易くなる。なお、ガラス基板中のアルカリ金属酸化物の含有量が多いと、溶融性や成形性が向上して、ガラス基板の製造コストを低廉化し易くなる。
【００１３】
本発明の封着材料層付きガラス基板は、封着材料層が封着材料の焼結体で構成される。このようにすれば、封着材料層の表面平滑性を高めつつ、封着材料層の平均厚みを小さくすることが可能になり、結果として、レーザー封着の精度を高め易くなる。
【００１４】
本発明の封着材料層付きガラス基板は、封着材料がビスマス系ガラスを含む。ビスマス系ガラスは、熱膨張係数が適正範囲（例えば、９０〜１２０×１０−７／℃）である。このため、耐火性フィラーを過剰に添加しなくても、ガラス基板の熱膨張係数に整合させることができる。更に、ビスマス系ガラスは、低融点であるが、熱的安定性が高い。このため、レーザー封着時に良好に軟化流動し、レーザー封着の精度を高めることができる。
【００１５】
本発明の封着材料層付きガラス基板は、封着材料が５５〜９５体積％のビスマス系ガラスと５〜４５体積％の耐火性フィラーとを含む。このようにすれば、封着材料層（或いは封着材料）の軟化流動性を確保しつつ、ガラス基板と封着材料層の熱膨張係数を整合させ易くなり、結果として、レーザー封着の精度を高めることができる。また、このようにすれば、封着材料層の機械的強度を高めることができる。
【００１６】
レーザー封着には、種々のレーザーを使用することができる。特に、半導体レーザー、ＹＡＧレーザー、ＣＯ２レーザー、エキシマレーザー、赤外レーザー等は、取扱いが容易な点で好ましい。
【００１７】
本発明の封着材料層付きガラス基板は、ビスマス系ガラスが、ガラス組成として、遷移金属酸化物を０．５質量％以上含むことが好ましい。このようにすれば、封着材料層の光吸収特性が向上する。
【００１８】
本発明の封着材料層付きガラス基板は、封着材料層の平均厚みが５μｍ未満であることが好ましい。このようにすれば、レーザー封着後に封着部分やガラス基板の残留応力を低減することができる。結果として、ガラス基板の熱膨張係数が高くても、封着部分やガラス基板のクラック等を防止し易くなる。「封着材料層の平均厚み」は、例えば非接触型レーザー膜厚計で測定することができる。
【００１９】
本発明の封着材料層付きガラス基板は、ビスマス系ガラスが、ガラス組成として、質量％で、Ｂｉ２Ｏ３  ６７〜８７％、Ｂ２Ｏ３  ２〜１２％、ＺｎＯ  １〜２０％、ＣｕＯ＋Ｆｅ２Ｏ３  ０．５〜１５％を含有することが好ましい。このようにすれば、ビスマス系ガラスの熱的安定性を確保した上で、低温でレーザー封着を行うことが可能になる。ここで、「ＣｕＯ＋Ｆｅ２Ｏ３」は、ＣｕＯとＦｅ２Ｏ３の合量である。
【００２０】
本発明の封着材料層付きガラス基板は、封着材料層とガラス基板の熱膨張係数の差が、１５×１０−７／℃未満であることが好ましい。このようにすれば、レーザー封着後に封着部分やガラス基板の残留応力を低減することができる。結果として、封着部分やガラス基板のクラック等を防止し易くなる。
【００２１】
本発明の封着材料層付きガラス基板は、ガラス基板の板厚が０．７ｍｍ以上２．８ｍｍ未満であることが好ましい。
【００２２】
本発明の封着材料層付きガラス基板は、ガラス基板が、ガラス組成として、Ｎａ２Ｏを１質量％以上含むことが好ましい。
【００２３】
本発明の封着材料層付きガラス基板は、耐火性フィラーの平均粒径Ｄ５０が２μｍ未満であることが好ましい。このようにすれば、封着材料層の表面平滑性が向上して、レーザー封着の精度を高めることができる。ここで、「平均粒径Ｄ５０」は、レーザー回折法で測定した値を指し、レーザー回折法により測定した際の体積基準の累積粒度分布曲線において、その積算量が粒子の小さい方から累積して５０％である粒径を表す。
【００２４】
本発明の封着材料層付きガラス基板は、耐火性フィラーの最大粒径Ｄ９９が５μｍ未満であることが好ましい。このようにすれば、封着材料層の表面平滑性が向上して、レーザー封着の精度を高めることができる。ここで、「最大粒径Ｄ９９」は、レーザー回折法で測定した値を指し、レーザー回折法により測定した際の体積基準の累積粒度分布曲線において、その積算量が粒子の小さい方から累積して９９％である粒径を表す。
【００２５】
本発明の封着材料層付きガラス基板は、耐火性フィラーが、コーディエライト、ジルコン、酸化錫、酸化ニオブ、リン酸ジルコニウム系セラミック、ウイレマイトから選ばれる一種又は二種以上であることが好ましい。
【００２６】
本発明の封着材料層付きガラス基板は、非シリコン型太陽電池に用いることが好ましい。
【００２７】
本発明のガラスパッケージは、上記の封着材料層付きガラス基板により作製されたことを特徴とする。
【図面の簡単な説明】
【００２８】
【図１】マクロ型ＤＴＡ装置で測定したときの軟化点Ｔｓを示す模式図である。
【発明を実施するための形態】
【００２９】
本発明の封着材料層付きガラス基板において、ガラス基板の熱膨張係数は３０〜３８０℃の温度範囲において７０×１０−７／℃以上であり、好ましくは７５×１０−７／℃以上、より好ましくは８０×１０−７／℃以上９０×１０−７／℃以下、更に好ましくは８１×１０−７／℃以上８８×１０−７／℃以下である。このようにすれば、ガラス基板中のアルカリ金属酸化物の添加許容量が増加すると共に、非シリコン型太陽電池の構成部材（各種機能膜等）の熱膨張係数に整合し易くなる。
【００３０】
本発明の封着材料層付きガラス基板において、ガラス基板は、ガラス組成として、Ｎａ２Ｏを１質量％以上（好ましくは２〜１５質量％、より好ましくは３．５〜１３質量％、更に好ましくは４．３超〜１０質量％）含むことが望ましい。このようにすれば、ガラス基板の熱膨張係数を７０×１０−７／℃以上に規制し易くなると共に、溶融性や成形性が向上して、ガラス基板の製造コストを低廉化し易くなる。なお、Ｎａ２Ｏは、ＣＩＧＳ系太陽電池を作製する際に、カルコパイライト結晶の成長に対して効果的な成分であり、光電変換効率を高めるために重要な成分である。
【００３１】
本発明の封着材料層付きガラス基板において、ガラス基板は、ガラス組成として、質量％で、ＳｉＯ２  ４０〜７０％、Ａｌ２Ｏ３  ３〜２０％、Ｂ２Ｏ３  ０〜１５％、Ｌｉ２Ｏ  ０〜１０％、Ｎａ２Ｏ  １〜２０％、Ｋ２Ｏ  ０〜１５％、ＭｇＯ＋ＣａＯ＋ＳｒＯ＋ＢａＯ  ５〜３５％、ＺｒＯ２  ０〜１０％を含有することが好ましい。このようにすれば、溶融性、成形性及び耐失透性を高めつつ、高歪点化を達成し易くなる。なお、ガラス基板を高歪点化すれば、非シリコン型太陽電池等を製造する際の熱処理工程で、ガラス基板が熱収縮や熱変形し難くなると共に、各種機能膜（光電変換膜等）の品位を高めることができる。
【００３２】
本発明の封着材料層付きガラス基板において、ガラス基板の歪点は５６０℃以上が好ましい。このようにすれば、高温で各種機能膜（光電変換膜等）を成膜し易くなり、この場合、各種機能膜（光電変換膜等）の品位が向上する。また、非シリコン型太陽電池等を製造する際の熱処理工程で、ガラス基板に熱変形や熱収縮が生じ難くなる。結果として、非シリコン型太陽電池等の製造コストを低減しつつ、光電変換効率等を十分に高めることができる。ここで、「歪点」は、ＡＳＴＭ  Ｃ３３６−７１に基づいて測定した値を指す。
【００３３】
本発明の封着材料層付きガラス基板において、ガラス基板の板厚は、好ましくは０．７ｍｍ以上２．８ｍｍ未満、１．０ｍｍ以上２．５ｍｍ未満、特に１．５ｍｍ以上２．０ｍｍ未満である。ガラス基板の板厚が０．７ｍｍ未満であると、ガラス基板の製造効率が低下し易くなる。一方、ガラス基板の板厚が２．５ｍｍ以上であると、封着材料層がガラス基板の質量に耐えられず、十分な封着強度を確保し難くなる。
【００３４】
本発明に係る封着材料は、５５〜９５体積％のビスマス系ガラスと５〜４５体積％の耐火性フィラーを含み、好ましくは６０〜９０体積％のビスマス系ガラスと１０〜４０体積％の耐火性フィラーを含み、より好ましくは６０〜８５体積％のビスマス系ガラスと１５〜４０体積％の耐火性フィラーを含む。ビスマス系ガラスは、低融点であるため、低温で良好に軟化流動する。そして、ビスマス系ガラスに耐火性フィラーを所定量添加すれば、封着材料の熱膨張係数が、ガラス基板の熱膨張係数に整合し易くなる。その結果、レーザー封着後に封着部分やガラス基板に不当な応力が残留する事態を防止することができる。但し、耐火性フィラーの含有量が４５体積％より多いと、ビスマス系ガラスの含有量が相対的に少なくなるため、封着材料層の表面平滑性が低下して、レーザー封着の精度が低下し易くなる。
【００３５】
ビスマス系ガラスは、ガラス組成として、遷移金属酸化物を０．５質量％以上（好ましくは１〜１０質量％、より好ましくは２〜１０質量％、更に好ましくは３〜１０質量％、特に好ましくは４．５〜８質量％）含むことが望ましい。このようにすれば、耐失透性の低下を抑制しつつ、光吸収特性を高めることができる。
【００３６】
ビスマス系ガラスは、ガラス組成として、質量％で、Ｂｉ２Ｏ３  ６７〜９０％、Ｂ２Ｏ３  ２〜１２％、ＺｎＯ  １〜２０％、ＣｕＯ＋Ｆｅ２Ｏ３  ０．５〜１５％を含有することが好ましい。上記のように各成分の含有量を限定した理由を以下に説明する。
【００３７】
Ｂｉ２Ｏ３は、軟化点を下げるための主要成分であり、その含有量は６７〜８７％、好ましくは７０〜８５％、より好ましくは７２〜８３％である。Ｂｉ２Ｏ３の含有量が６７％より少ないと、軟化点が高くなり過ぎて、レーザー光を照射しても、ガラスが軟化し難くなる。一方、Ｂｉ２Ｏ３の含有量が９０％より多いと、ガラスが熱的に不安定になり、溶融時又はレーザー封着時にガラスが失透し易くなる。
【００３８】
Ｂ２Ｏ３は、ビスマス系ガラスのガラスネットワークを形成する成分であり、その含有量は２〜１２％、好ましくは３〜１０％、より好ましくは４〜１０％、更に好ましくは５〜９％である。Ｂ２Ｏ３の含有量が２％より少ないと、ガラスが熱的に不安定になり、溶融時又はレーザー封着時にガラスが失透し易くなる。一方、Ｂ２Ｏ３の含有量が１２％より多いと、軟化点が高くなり過ぎて、レーザー光を照射しても、ガラスが軟化し難くなる。
【００３９】
ＺｎＯは、溶融時又はレーザー封着時の失透を抑制すると共に、熱膨張係数を低下させる成分であり、その含有量は１〜２０％、好ましくは２〜１５％、より好ましくは３〜１１％、更に好ましくは３〜９％である。ＺｎＯの含有量が１％より少ないと、上記効果を得難くなる。一方、ＺｎＯの含有量が２０％より多いと、ガラス組成内の成分バランスが損なわれて、逆にガラスが失透し易くなる。
【００４０】
ＣｕＯ＋Ｆｅ２Ｏ３は、光吸収特性を有する成分であり、所定の発光中心波長を有するレーザー光を照射すると、レーザー光を吸収して、ガラスを軟化させ易くする成分である。また、ＣｕＯ＋Ｆｅ２Ｏ３は、溶融時又はレーザー封着時の失透を抑制する成分である。ＣｕＯ＋Ｆｅ２Ｏ３の含有量は０．５〜１５％、好ましくは１〜１０％、より好ましくは２〜１０％、更に好ましくは３〜１０％、特に好ましくは４．５〜８％である。ＣｕＯ＋Ｆｅ２Ｏ３の含有量が０．５％より少ないと、光吸収特性が乏しくなり、レーザー光を照射しても、ガラスが軟化し難くなる。一方、ＣｕＯ＋Ｆｅ２Ｏ３の含有量が１５％より多いと、ガラス組成内の成分バランスが損なわれて、逆にガラスが失透し易くなる。
【００４１】
ＣｕＯは、光吸収特性を有する成分であり、所定の発光中心波長を有するレーザー光を照射すると、レーザー光を吸収して、ガラスを軟化させ易くする成分であると共に、溶融時又はレーザー封着時の失透を抑制する成分である。ＣｕＯの含有量は、好ましくは０〜１５％、１〜１５％、２〜１０％、３〜８％、特に４．５〜７％である。ＣｕＯの含有量が１５％より多いと、ガラス組成内の成分バランスが損なわれて、逆にガラスが失透し易くなる。なお、ＣｕＯの含有量を１％以上に規制すれば、光吸収特性が向上して、レーザー封着時にガラスが軟化し易くなる。
【００４２】
Ｆｅ２Ｏ３も、光吸収特性を有する成分であり、所定の発光中心波長を有するレーザー光を照射すると、レーザー光を吸収して、ガラスを軟化させ易くする成分であると共に、溶融時又はレーザー封着時の失透を抑制する成分である。Ｆｅ２Ｏ３の含有量は、好ましくは０〜７％、０．０５〜７％、０．１〜４％、特に０．２〜２％である。Ｆｅ２Ｏ３の含有量が７％より多いと、ガラス組成内の成分バランスが損なわれて、逆にガラスが失透し易くなる。なお、Ｆｅ２Ｏ３の含有量を０．０５％以上に規制すれば、光吸収特性が向上して、レーザー封着時にガラスが軟化し易くなる。
【００４３】
酸化鉄中のＦｅイオンは、Ｆｅ２＋又はＦｅ３＋の状態で存在する。本発明において、酸化鉄中のＦｅイオンは、Ｆｅ２＋又はＦｅ３＋の何れかに限定されるものではなく、何れであっても構わない。よって、本発明では、Ｆｅ２＋の場合でも、Ｆｅ２Ｏ３に換算した上で取り扱うこととする。特に、照射光として赤外レーザーを使用する場合、Ｆｅ２＋が赤外域に吸収ピークを有するため、Ｆｅ２＋の割合は大きい方が好ましく、例えば、酸化鉄中のＦｅ２＋／Ｆｅ３＋の割合を０．０３以上（望ましくは０．０８以上）に規制することが好ましい。
【００４４】
上記成分以外にも、例えば、以下の成分を添加してもよい。
【００４５】
ＳｉＯ２は、耐水性を高める成分である。ＳｉＯ２の含有量は、好ましくは０〜１０％、特に０〜３％である。ＳｉＯ２の含有量が１０％より多いと、軟化点が高くなり過ぎて、レーザー光を照射しても、ガラスが軟化し難くなる。
【００４６】
Ａｌ２Ｏ３は、耐水性を高める成分である。Ａｌ２Ｏ３の含有量は、好ましくは０〜５％、特に０〜２％である。Ａｌ２Ｏ３の含有量が５％より多いと、軟化点が高くなり過ぎて、レーザー光を照射しても、ガラスが軟化し難くなる。
【００４７】
ＭｇＯ＋ＣａＯ＋ＳｒＯ＋ＢａＯ（ＭｇＯ、ＣａＯ、ＳｒＯ及びＢａＯの合量）は、溶融時又はレーザー封着時の失透を抑制する成分であり、ＭｇＯ＋ＣａＯ＋ＳｒＯ＋ＢａＯの含有量は、好ましくは０〜１５％、特に０〜１０％である。ＭｇＯ＋ＣａＯ＋ＳｒＯ＋ＢａＯの含有量が１５％より多いと、軟化点が高くなり過ぎて、レーザー光を照射しても、ガラスが軟化し難くなる。
【００４８】
ＭｇＯ、ＣａＯ及びＳｒＯは、溶融時又はレーザー封着時の失透を抑制する成分である。各成分の含有量は、好ましくは０〜５％、特に０〜２％である。各成分の含有量が５％より多いと、軟化点が高くなり過ぎて、レーザー光を照射しても、ガラスが軟化し難くなる。
【００４９】
ＢａＯは、溶融時又はレーザー封着時の失透を抑制する成分である。ＢａＯの含有量は、好ましくは０〜１０％、特に０〜８％である。ＢａＯの含有量が１０％より多いと、軟化点が高くなり過ぎて、レーザー光を照射しても、ガラスが軟化し難くなる。
【００５０】
ＣｅＯ２及びＳｂ２Ｏ３は、溶融時又はレーザー封着時の失透を抑制する成分である。各成分の含有量は、好ましくは０〜５％、０〜２％、特に０〜１％である。各成分の含有量が５％より多いと、ガラス組成内の成分バランスが損なわれて、逆にガラスが失透し易くなる。なお、熱的安定性を高める観点から、Ｓｂ２Ｏ３の微量添加が好ましく、具体的にはＳｂ２Ｏ３を０．０５％以上添加することが好ましい。
【００５１】
ＷＯ３は、溶融時又はレーザー封着時の失透を抑制する成分である。ＷＯ３の含有量は、好ましくは０〜１０％、特に０〜２％である。ＷＯ３の含有量が１０％より多いと、ガラス組成内の成分バランスが損なわれて、逆にガラスが失透し易くなる。
【００５２】
Ｉｎ２Ｏ３＋Ｇａ２Ｏ３（Ｉｎ２Ｏ３とＧａ２Ｏ３の合量）は、溶融時又はレーザー封着時の失透を抑制する成分である。Ｉｎ２Ｏ３＋Ｇａ２Ｏ３の含有量は、好ましくは０〜５％、特に０〜３％である。Ｉｎ２Ｏ３＋Ｇａ２Ｏ３の含有量が５％より多いと、バッチコストが高騰する。なお、Ｉｎ２Ｏ３の含有量は０〜１％がより好ましく、Ｇａ２Ｏ３の含有量は０〜０．５％がより好ましい。
【００５３】
Ｌｉ、Ｎａ、Ｋ及びＣｓの酸化物は、軟化点を低下させる成分であるが、溶融時に失透を助長する作用を有するため、合量で１％未満に規制することが好ましい。
【００５４】
Ｐ２Ｏ５は、溶融時の失透を抑制する成分である。しかし、Ｐ２Ｏ５の含有量が１％より多いと、溶融時にガラスが分相し易くなる。
【００５５】
Ｌａ２Ｏ３、Ｙ２Ｏ３及びＧｄ２Ｏ３は、溶融時の分相を抑制する成分であるが、これらの合量が３％より多いと、軟化点が高くなり過ぎて、レーザー光を照射しても、ガラスが軟化し難くなる。
【００５６】
ＮｉＯ、Ｖ２Ｏ５、ＣｏＯ、ＭｏＯ３、ＴｉＯ２及びＭｎＯ２は、光吸収特性を有する成分であり、所定の発光中心波長を有するレーザー光を照射すると、レーザー光を吸収して、ガラスを軟化させ易くする成分である。各成分の含有量は、好ましくは０〜７％、特に０〜３％である。各成分の含有量が７％より多いと、レーザー封着時にガラスが失透し易くなる。
【００５７】
ＰｂＯは、軟化点を低下させる成分であるが、環境的影響が懸念される成分である。よって、ＰｂＯの含有量は、好ましくは０．１％未満である。
【００５８】
上記以外の成分であっても、ガラス特性を損なわない範囲で、例えば５％まで添加してもよい。
【００５９】
耐火性フィラーとして、コーディエライト、ジルコン、酸化錫、酸化ニオブ、リン酸ジルコニウム系セラミック、ウイレマイトから選ばれる一種又は二種以上を用いることが好ましい。これらの耐火性フィラーは、熱膨張係数が低いことに加えて、機械的強度が高く、しかもビスマス系ガラスとの適合性が良好である。上記の耐火性フィラーの内、コーディエライトが最も好ましい。コーディエライトは、粒径が小さくても、レーザー封着時にビスマス系ガラスを失透させ難い性質を有している。なお、上記の耐火性フィラー以外にも、β−ユークリプタイト、石英ガラス等を添加してもよい。
【００６０】
耐火性フィラーの平均粒径Ｄ５０は、好ましくは２μｍ未満、特に１．８μｍ未満である。耐火性フィラーの平均粒径Ｄ５０が２μｍ未満であると、封着材料層の表面平滑性が向上すると共に、封着材料層の平均厚みを１０μｍ未満に規制し易くなり、結果として、レーザー封着の精度を高めることができる。
【００６１】
耐火性フィラーの最大粒径Ｄ９９は、好ましくは５μｍ未満、４μｍ以下、特に３μｍ以下である。耐火性フィラーの最大粒径Ｄ９９を５μｍ未満であると、封着材料層の表面平滑性が向上すると共に、封着材料層の平均厚みを１０μｍ未満に規制し易くなり、結果として、レーザー封着の精度を高めることができる。
【００６２】
本発明に係る封着材料において、３０〜３００℃の温度範囲の熱膨張係数は、好ましくは６０×１０−７／℃以上９５×１０−７／℃以下、６６×１０−７／℃以上９０×１０−７／℃以下、特に７２×１０−７／℃以上８８×１０−７／℃以下である。このようにすれば、封着材料層の熱膨張係数をガラス基板の熱膨張係数に整合させ易くなると共に、耐火性フィラーの含有量を低減できるため、レーザー封着時に封着材料層が軟化流動し易くなる。
【００６３】
本発明に係る封着材料において、軟化点は、好ましくは４６０℃以下、４５０℃以下、特に４３０℃以下である。軟化点が４６０℃より高いと、レーザー封着時に封着材料が軟化流動し難くなる。軟化点の下限は特に設定されないが、ビスマス系ガラスの熱的安定性を考慮すれば、軟化点は３５０℃以上が好ましい。ここで、「軟化点」とは、大気雰囲気下において、マクロ型示差熱分析（ＤＴＡ）装置で測定した値を指し、ＤＴＡは室温から測定を開始し、昇温速度は１０℃／分とする。なお、マクロ型ＤＴＡ装置で測定した軟化点は、図１に示す第四屈曲点の温度（Ｔｓ）を指す。
【００６４】
本発明に係る封着材料は、光吸収特性を高めるために、更にレーザー吸収材を含んでもよいが、レーザー吸収材は、ビスマス系ガラスの失透を助長する作用を有する。レーザー吸収材の含有量は、好ましくは０〜１０体積％、０〜５体積％、０〜３体積％、０〜１体積％、特に０〜０．１体積％未満である。レーザー吸収材の含有量が１０体積％より多いと、レーザー封着時にガラスが失透し易くなる。レーザー吸収材として、Ｃｕ系酸化物、Ｆｅ系酸化物、Ｃｒ系酸化物、Ｍｎ系酸化物及びこれらのスピネル型複合酸化物等が使用可能であり、特に、ビスマス系ガラスとの適合性の観点から、Ｍｎ系酸化物（例えば、東罐マテリアル株式会社製４２−３４３Ｂ）が好ましい。
【００６５】
本発明の封着材料層付きガラス基板は、以下のようにして作製することができる。まず封着材料とビークルを混練し、封着材料ペーストに加工した後、ガラス基板上に塗布する。なお、ビークルは、通常、樹脂と溶剤を含む。次に、封着材料ペーストを乾燥させて、溶剤を揮発させる。続いて、封着材料の軟化点より高い温度で焼成して、封着材料ペースト中の樹脂成分の焼却（脱バインダー処理）及び封着材料の焼結（固着）を行い、封着材料層付きガラス基板を得る。
【００６６】
ビークルに用いる樹脂としては、アクリル酸エステル（アクリル樹脂）、エチルセルロース、ポリエチレングリコール誘導体、ニトロセルロース、ポリメチルスチレン、ポリエチレンカーボネート、ポリプロピレンカーボネート、メタクリル酸エステル等が使用可能である。
【００６７】
ビークルに用いる溶剤としては、Ｎ、Ｎ’−ジメチルホルムアミド（ＤＭＦ）、α−ターピネオール、高級アルコール、γ−ブチルラクトン（γ−ＢＬ）、テトラリン、ブチルカルビトールアセテート、酢酸エチル、酢酸イソアミル、ジエチレングリコールモノエチルエーテル、ジエチレングリコールモノエチルエーテルアセテート、ベンジルアルコール、トルエン、３−メトキシ−３−メチルブタノール、トリエチレングリコールモノメチルエーテル、トリエチレングリコールジメチルエーテル、ジプロピレングリコールモノメチルエーテル、ジプロピレングリコールモノブチルエーテル、トリプロピレングリコールモノメチルエーテル、トリプロピレングリコールモノブチルエーテル、プロピレンカーボネート、ジメチルスルホキシド（ＤＭＳＯ）、Ｎ−メチル−２−ピロリドン等が使用可能である。特に、α−ターピネオールは、高粘性であり、樹脂等の溶解性も良好であるため、好ましい。
【００６８】
本発明の封着材料層付きガラス基板において、封着材料層の平均厚みは７μｍ未満であり、好ましくは６μｍ未満、特に５μｍ未満である。封着材料層の平均厚みが小さい程、レーザー封着後に封着部分やガラス基板の残留応力が低減されて、ガラス基板の熱膨張係数が高くても、レーザー封着の精度を高めることができる。
【００６９】
封着材料層の表面粗さＲａは０．５μｍ未満であり、好ましくは０．３μｍ以下、０．２μｍ以下、特に０．０１〜０．１５μｍである。このようにすれば、ガラス基板同士の密着性が向上し、レーザー封着の精度が向上する。「表面粗さＲａ」は、例えば非接触型レーザー膜厚計、表面粗さ計で測定することができる。
【００７０】
封着材料層の表面粗さＲＭＳは、好ましくは１．０μｍ未満、０．７μｍ以下、０．５μｍ以下、特に０．０５〜０．３μｍである。このようにすれば、ガラス基板同士の密着性が向上し、レーザー封着の精度が向上する。ここで、「表面粗さＲＭＳ」は、例えば非接触型レーザー膜厚計、表面粗さ計で測定することができる。
【００７１】
封着材料層の厚みバラツキは２μｍ以下、特に１μｍ以下が好ましい。このようにすれば、ガラス基板同士の密着性が向上する。「封着材料層の厚みバラツキ」は、例えば非接触型レーザー膜厚計で測定することができる。
【００７２】
封着材料層の表面を研磨して、封着材料層の表面平滑性を高めてもよいが、封着材料層の表面は未研磨であることが好ましい。このようにすれば、研磨工程が不要になるため、製造コストを低廉化し易くなる。
【００７３】
本発明の封着材料層付きガラス基板において、封着材料層とガラス基板の熱膨張係数の差は、好ましくは１５×１０−７／℃未満、１２×１０−７／℃未満、特に１０×１０−７／℃未満である。このようにすれば、レーザー封着後に封着部分やガラス基板の残留応力を低減することができる。結果として、レーザー封着後に封着部分やガラス基板のクラック等を防止し易くなる。
【００７４】
封着材料層の熱膨張係数は、ガラス基板の熱膨張係数よりも低いことが好ましい。このようにすれば、レーザー封着後に封着部分に圧縮応力が生じて、封着部分の信頼性が向上する。
【００７５】
本発明のガラスパッケージは、上記の封着材料層付きガラス基板により作製されたことを特徴とする。本発明のガラスパッケージの技術的特徴（好ましい態様、効果）は、本発明の封着材料層付きガラス基板の技術的特徴と同様である。従って、本発明のガラスパッケージの技術的特徴について、詳細な記載を省略する。
【実施例】
【００７６】
以下、実施例に基づいて本発明を詳細に説明する。なお、以下の実施例は、単なる例示である。本発明は、以下の実施例に何ら限定されない。
【００７７】
表１は、ビスマス系ガラスのガラス組成及びガラス特性を示している。
【００７８】
【表１】
0005892467.tif 000002
【００７９】
次のようにして、表１に記載の各試料を調製した。まず表１に示すガラス組成になるように各種酸化物、炭酸塩等の原料を調合したガラスバッチを準備し、これを白金坩堝に入れて１１００℃で１時間溶融した。次に、得られた溶融ガラスの一部を水冷ローラーにより薄片状に成形した。残りの溶融ガラスをバルク状に成形した後、ＴＭＡの測定試料に加工した。最後に、得られたガラスフィルムをボールミルにて粉砕後、空気分級し、表２に示す粒度のビスマス系ガラスを得た。
【００８０】
ガラス転移点は、押棒式ＴＭＡ装置で測定した値である。
【００８１】
熱膨張係数は、押棒式ＴＭＡ装置で測定した値である。測定温度範囲は３０〜３００℃とした。
【００８２】
上記で作製したビスマス系ガラス粉末と耐火性フィラーとを混合して、試料Ａ〜Ｄを作製した。各試料につき、ガラス転移点、軟化点、熱膨張係数を測定すると共に、これらの試料を用いて、封着材料層付きガラス基板を作製し、封着材料層の平均厚み、封着材料層の表面粗さ、レーザー封着性を評価した。その結果を表２に示す。
【００８３】
軟化点は、マクロ型ＤＴＡ装置で測定した。測定は、大気中において、昇温速度１０℃／分で行い、室温から６００℃まで測定を行った。
【００８４】
【表２】
0005892467.tif 000003
【００８５】
耐火物フィラーとして、コーディエライトを用いた。必要に応じて、粉砕、空気分級を行うことにより、表２に示す粒度に調製した。
【００８６】
ガラス転移点は、押棒式ＴＭＡ装置で測定した値である。
【００８７】
軟化点は、マクロ型ＤＴＡ装置で測定した値である。測定は、大気雰囲気下において、昇温速度１０℃／分で行い、室温から６００℃まで測定を行った。
【００８８】
熱膨張係数は、押棒式ＴＭＡ装置で測定した値である。測定温度範囲は３０〜３００℃とした。
【００８９】
次のようにして、封着材料層付きガラス基板を作製した。まず粘度が約７０Ｐａ・ｓ（２５℃、Ｓｈｅａｒ  ｒａｔｅ：４）になるように、封着材料とビークルを混練した後、更に三本ロールミルで均一になるまで混錬し、ペースト化した。ビークル中の樹脂成分として、ポリエチレンカーボネート（ＭＷ：１２９０００）を用い、溶剤成分として、プロピレンカーボネートを用いた。なお、プロピレンカーボネート中にポリエチレンカーボネートを２５質量％溶解させたビークルを使用した。次に、縦４０ｍｍ×横５０ｍｍ×厚み１．８ｍｍのガラス基板（日本電気硝子株式会社製ＰＰ−８Ｃ、熱膨張係数８３×１０−７／℃：測定温度範囲３０〜３８０℃）の周縁部に、上記の封着材料ペーストを厚み：約５μｍ、幅：約０．６ｍｍになるように、スクリーン印刷機で額縁状に印刷した上で、大気雰囲気下にて、８５℃で１５分間乾燥した後、大気雰囲気下にて、表２に示す各温度で１０分間焼成して、封着材料ペースト中の樹脂成分の焼却（脱バインダー処理）及び封着材料の焼結（固着）を行い、表中に示す平均厚み、表面粗さを有する封着材料層付きガラス基板を得た。
【００９０】
封着材料層の平均厚みは、非接触型レーザー膜厚計で測定した値である。
【００９１】
封着材料層の表面粗さ（Ｒａ、ＲＭＳ）は、表面粗さ計で測定した値である。
【００９２】
続いて、封着材料層上に、縦５０ｍｍ×横５０ｍｍ×厚み１．８ｍｍのガラス基板（日本電気硝子株式会社製ＰＰ−８Ｃ）を大気雰囲気下で配置した後、封着材料層が形成されたガラス基板側から封着材料層に沿って、表２に記載の条件にて、波長８０８ｎｍのレーザーを照射することにより、封着材料層を軟化流動させて、ガラス基板同士を封着し、ガラスパッケージを得た。
【００９３】
レーザー封着性は、レーザー封着後のガラスパッケージの封着状態を観察すると共に、得られたガラスパッケージに対して、高温高湿高圧試験：ＨＡＳＴ試験（Ｈｉｇｈｌｙ  Ａｃｃｅｌｅｒａｔｅｄ  Ｔｅｍｐｅｒａｔｕｒｅ  ａｎｄ  Ｈｕｍｉｄｉｔｙ  Ｓｔｒｅｓｓ  ｔｅｓｔ）を行い、封着部分の剥離の有無を観察することで評価した。なお、ＨＡＳＴ試験の条件は、１２１℃、湿度１００％、２ａｔｍ、２４時間である。ガラス基板同士が気密封着されており、且つＨＡＳＴ試験後に封着部分が剥離していなかったものを「○」、ガラス基板同士が気密封着されていたが、ＨＡＳＴ試験後に封着部分が剥離していたものを「△」、ガラス基板同士が気密封着されていなかったものを「×」として評価した。
【００９４】
表２から明らかなように、試料Ａ、Ｂでは、すべての条件でレーザー封着性が良好であった。また、試料Ａ、Ｂは、封着材料層の表面粗さＲａが０．１μｍ以下、表面粗さＲＭＳが０．２μｍ以下であった。更に、試料Ａ、Ｂは、封着材料層の平均厚みが５μｍ未満であるため、封着部分やガラス基板の残留応力が小さかった。
【００９５】
また、試料Ｃでも、すべての条件でレーザー封着を行うことができたが、試料Ａ、Ｂに比べてレーザー封着性が劣っていた。すなわち、封着材料層の表面粗さＲａ、ＲＭＳが大きく、また封着材料層の平均厚みが１０．９μｍであるため、すべての条件でＨＡＳＴ試験後に封着部分が剥離していた。これは、封着材料層の表面平滑性が乏しく、封着部分やガラス基板の残留応力が大きいことが原因であると考えられる。
【００９６】
試料Ｄは、平均膜厚が５μｍ未満であり、表面平滑性に優れていたが、試料Ａ、Ｂに比べてレーザー封着性が劣っていた。すなわち、ビスマス系ガラス中の遷移金属酸化物の含有量が少なかったため、レーザー光を的確に吸収できず、レーザー出力が小さい条件では、未封着の部分が確認された。また、レーザー出力が大きい条件では、未封着の部分は見られなかったが、ＨＡＳＴ試験後に封着部分が剥離していた。これは、レーザー光の照射により、封着材料層が十分に軟化流動しなかったことが原因であると考えられる。
【産業上の利用可能性】
【００９７】
本発明の封着材料層付きガラス基板及びそれを用いたガラスパッケージは、例えば、色素増感型太陽電池、薄膜太陽電池等の非シリコン系太陽電池のレーザー封着、リチウムイオン二次電池のレーザー封着に好適である。
【図１】
0005892467.tif 000004